(57)【要約】（ａ）一対の透明な基板が保持されて、この種の装置において一般的なギャップを有して対向しており、（ｂ）各基板は、その表面の一方に、電極として機能する透明な導電性材料の塗膜を有し、（ｃ）その結果としての基板上に高分子塗膜のさらなる層があり、（ｄ）二周波アドレス可能ネマティック液晶が基板の被覆表面間のギャップに充填され、セルを形成し、（ｅ）交差した一対の偏光子間にセルが組み込まれたものである液晶装置。上記装置は従来のＴＮ液晶ディスプレイに対して以下の長所を有する：（ｉ）より広く対称な視野角、（ｉｉ）より速い応答速度、（ｉｉｉ）高い多重化能力。【特許請求の範囲】
【請求項１】
視野角が広い二周波二振幅アドレスねじれネマティック液晶装置であって、
（ａ）スペーサを介して対向状態に保持された一対の透明な基板と、
（ｂ）前記基板の表面を被覆するシリカの絶縁層と、
（ｃ）各基板の一方の表面上にあって電極として機能する導電性透明材料の塗膜と、
（ｄ）その結果としての基板上のラビング処理無しの高分子塗膜のさらなる層を、カイラル化合物をドープしたネマティック相の二周波アドレス可能ネマティック液晶を基板の被覆表面間のギャップに充填することで得られるセルと共同して使用し、
（ｅ）間にセルを有する一対の偏光子からなる装置。
【請求項２】
透明基板が、ガラス板、プラスチック材料から選択される請求項１記載の装置。
【請求項３】
導電性透明材料が、インジウムスズ酸化物、酸化スズ、それ以外の導電性高分子から選択される請求項１記載の装置。
【請求項４】
基板から液晶へのイオンの溶出を防止するために、各基板が、その表面の一方に、バリヤ層として機能するシリカから選択された材料からなる途膜を有する請求項１記載の装置。
【請求項５】
得られた基板の表面が、ポリイミド、ポリアミドから選択された高分子で被覆され、配向層を形成している請求項１記載の装置。
【請求項６】
基板の被覆表面が、約２〜１０μｍ、好ましくは８μｍのギャップを有して対向するものとして保持されている請求項１記載の装置。
【請求項７】
ポリエチレンテレフタレート膜、ポリイミド膜、ガラス小球体、棒状体から選択されたスペーサを使用することで、基板が離間されている請求項１記載の装置。
【請求項８】
ネマティック相の二周波アドレス可能液晶材料は、低周波の場合、誘電異方性（Δε）の符号が正となり、十分な強さの印加電界の方向と平行に分子が配向するものであり、高周波の場合、Δεは負となり、分子は印加電界の方向と直行するように配向するものである請求項１記載の装置。
【請求項９】
二周波アドレス可能ネマティック材料が、同種列４−アルコキシベンゾイルオキシ(alkoxybenzoyloxy)−４´−シアノアゾベンゼン(cyanoazobenzene)の純粋な４番目、６番目、８番目、市販のＺＬＩ２４６１、Ｍ１混合物（Ｍｅｒｃｋ社）、ＲＯ−ＴＮ２８５１（Ｒｏｃｈｅ社）、ＥＫ１１６５０（イーストマン・コダック社）、混合物２Ｆ−３３３３（Ｒｏｌｉｃ社）から選択される請求項１記載の装置。
【請求項１０】
二周波アドレス可能ネマティック材料は、ＣＭ−９２０９Ｆ（Ｒｏｌｉｃ社）、ＣＢ−１５（Ｍｅｒｃｋ社）及びコレステロールエステルから選択されるカイラル成分をドープしたものである請求項１記載の装置。
【請求項１１】
ドーパントの濃度を調整してセル内のディレクタに９０度のねじれを与えたものである請求項１記載の装置。
【請求項１２】
反射型における使用を目的として、装置底部に光反射体が随意設けられている請求項１記載の装置。
【請求項１３】
二振幅方式では低周波及び高周波の間の印加電圧の大きさが可変である請求項１記載の装置。
【請求項１４】
高周波はパルス方式で、１〜１０ｍｓの範囲の短い持続時間で印加される請求項１記載の装置。
【請求項１５】
前記装置は極角±４０°以上の広く且つ対称な視野角を有するものである請求項１記載の装置。
【請求項１６】
装置の電気光学応答時間τｏｆｆが１０μｓ〜２０ｍｓの範囲である請求項１記載の装置。
【発明の詳細な説明】
【技術分野】
【０００１】
本発明は改良型液晶ディスプレイ（ＬＣＤ）装置に関する。より詳しくは、二周波アドレスラビングフリーねじれネマティック液晶ディスプレイ装置に関する。ＬＣＤ産業はその製品が単純な時計の表示部からフラットパネルカラーＴＶスクリーンに至る数百億ドル産業である。現在、ネマティック液晶方式の装置（ねじれネマティック（ＴＮ）装置やその変形である超ねじれネマティック（ＳＴＮ）装置など）が世界のＬＣＤ市場において優位に立っている。本発明に記載の装置は従来のＴＮ装置に対して幾つかの点で明らかな長所を有する。これらのうちで最も重要なものは、通常のＴＮ装置よりも、（ｉ）著しく速い応答速度（約一桁から二桁速い）、及び（ｉｉ）より広く且つより対称的な視野角、である。
【背景技術】
【０００２】
市販のほぼ全てのＬＣＤが棒状分子のネマティック液晶を使用している。（本発明は円盤状分子の液晶すなわちディスコティック液晶に関するものではない）ＴＮ装置は二枚の平行なガラス基板からなり、これらは互いにスペーサによって離間されている。ガラス基板の内側表面は、インジウムスズ酸化物などの透明な導電性材料からなる薄層で被覆され、さらにポリイミドの薄層が塗工されている。液晶ディレクタの巨視的配向（棒状分子の優先軸の配向）は綿布などを用いた前以ってのポリイミド一方向ラビング処理によって行われる。ラビング方向は二枚の基板で直交している。セルはその後、ネマティック液晶で満たされる。境界条件により、各ガラス基板上のラビング方向に沿ってディレクタは配向され、よってディレクタは一方の基板から他方に向かって継続的に９０度のねじれを蒙る。ガラス基板の外側表面には偏光シートが取り付けられる。各偏光シートの振動軸（偏光軸）は、それが取り付けられた基板におけるディレクタ軸と平行である。非偏光は、セルの入口側に固定された偏光子によって直線偏光へと変えられ、偏光軸が９０度回転して出口側に現れる。現れた光は第二の偏光子によって伝えられる。このような構成、いわゆる「ノーマリーホワイトモード」では、このようにオフの状態でディスプレイが明るくなる。ネマティック膜に対して垂直な電界を加えると、加えられた電界の方向にディレクタが沿うように液晶分子（正の誘電異方性、ε‖−ε⊥＝Δε＞０）が配向される。このオンの状態では、入射光の偏光状態が液晶媒体によって回転せず、ディスプレイが暗くなる。ラビング方向に対して一方の偏光子を平行に保ち、もう一方の偏光子を直交するものとすると、オフの状態で暗くなり、オンの状態で明るくなる。これがいわゆる「ノーマリーブラックモード」である。
【０００３】
近年、ポリイミド塗膜を偏光紫外線に露光することによる非接触配向法が開発された。ラビング法に代えてこの光配向法を用いることも可能である。
【発明の開示】
【発明が解決しようとする課題】
【０００４】
上記ＴＮ装置の欠点は、斜めから見たときにオン・オフ状態間のコントラストに著しい低下が生じ、垂直方向高角度においてはコントラスト反転さえ生じることである。本明細書に添付の図面の図１は、従来のＴＮ装置におけるコントラスト比の典型的な極座標線図を示すものである。ここでθ、φはそれぞれ、極角、方位角と呼ばれる。偏光子と分析器の軸は互いに直交する。コントラスト比は垂直軸において、かなり非対称なものである。
【０００５】
視野角を改善するためにこれまで多くの方法が提言されてきたものであり、例えば外部位相差フィルム［Ｈ．Ｍｏｒｉ、Ｊｐｎ．Ｊ．Ａｐｐｌ．Ｐｈｙｓ．、３６、１０６８〜１０７２（１９９７年）；Ｈ．Ｍｏｒｉ、Ｙｏｊｉ  Ｉｔｏｈ、Ｙｏｓｕｋｅ  Ｎｉｓｈｉｕｒａ、Ｔａｋｕ  Ｎａｋａｍｕｒａ、Ｙｕｋｉｏ  Ｓｈｉｎａｇａｎｅａ、Ｊｐｎ．Ｊ．Ａｐｐｌ．Ｐｈｙｓ．、３６、１４３〜１４７（１９９７年）；Ｈ．Ｏｎｇ、Ｍｏｌ．Ｃｒｙｓｔ．Ｌｉｑ．Ｃｒｙｓｔ．、３２０、５９〜６７（１９９８年）］、補償ＬＣ層［Ｅ．Ｗｉｅｎｅｒ−Ａｖｎｅａｒ、「複屈折補償を伴うねじれネマティック液晶光弁(Twisted nematic liquid crystal light valve with birefringence compensation)」、米国特許４，４０８，８３９号（１９８３年１０月１１日）；Ｅ．Ｗｉｅｎｅｒ−Ａｖｎｅａｒ及びＪ．Ｇｒｉｎｂｅｒｇ、米国特許４，４６６，７０２号（１９８４年）；Ｉ．Ｋｏｂａｙａｓｈｉ、Ｕ．Ｍｉｔｓｕｈｉｒｏ、Ｕ．Ｉｓｈｉｈａｒａ、Ｓ．Ｙｏｋｏｙａｍａ、Ｋ．Ａｄａｃｈｉ、Ｋ．Ｆｕｊｉｍｏｔｏ、Ｈ．Ｔａｎｅｋａ、Ｙ．Ｍｉｙａｔａｋｅ及びＳ．Ｈｏｔｔａ、ＳＩＤ１９８９、Ｄｉｇｅｓｔ  ｏｆ  Ｔｅｃｈｎｉｃａｌ  Ｐａｐｅｒｓ、Ｐ−１１４（１９８９年）］、垂直配向を含むマルチドメイン手法などの新たな駆動手法［Ｋ．Ｈ．Ｙａｎｇ、Ｊｐｎ．Ｊ．Ａｐｐｌ．Ｐｈｙｓ．、３１、Ｌ１６０３〜１６０５（１９９２年）；及びＪ．Ｃｈｅｎ、Ｐ．Ｊ．Ｂｏｓ、Ｄ．Ｒ．Ｂｒｙａｎｔ、Ｄ．Ｌ．Ｊｏｈｎｓｏｎ、Ｓ．Ｈ．Ｊａｍａｌ、Ｊ．Ｐ．Ｋｅｌｌｙ、ＳＩＤ９５、Ｄｉｇｅｓｔ、８６５〜８６８（１９９５年）］、ベンド配向手法［Ｐ．Ｊ．Ｂｏｓ及びＫ．Ｒ．Ｋｏｃｈｌｅｒ／Ｂｅｒａｎ、Ｍｏｌ．Ｃｒｙｓｔ．Ｌｉｑ．Ｃｒｙｓｔ．、１１３、３２９〜３３９（１９８４年）］、横型電界駆動手法［Ｇ．Ｂａｕｒ、Ｒ．Ｋｉｅｆｅｒ、Ｈ．Ｋｌａｕｓｍａｎｎ及びＦ．Ｗｉｎｄｓｅｈｅｉｄ、Ｌｉｑｕｉｄ  Ｃｒｙｓｔａｌ  Ｔｏｄａｙ、５、１３〜１４（１９９５年）；Ｍ−Ｏｈ−ｅ、Ｍ．Ｙｏｎｅｙａ及びＫ．Ｋｏｎｄｏ、Ｊ．Ａｐｐｌ．Ｐｈｙｓ．、８２、５２８〜５３５（１９９７年）；Ｓ．Ｈ．Ｌｕ、Ｈ．Ｙ．Ｋｉｍ、Ｉ．Ｃ．Ｐａｒｋ、Ｂ．Ｇ．Ｒｈｏ、Ｊ．Ｓ．Ｐａｒｋ、Ｈ．Ｓ．Ｐａｒｋ及びＣ．Ｈ．Ｌｕ、Ａｐｐｌ．Ｐｈｙｓ．Ｌｅｔｔ．、７１、２８５１〜２８５３（１９９７年）］、及びアモルファスＴＮ−ＬＣＤ手法［Ｙ．Ｔｏｋｏ、Ｔ．Ｓｕｇｉｙａｍａ、Ｋ．Ｋａｔｏｈ、Ｙ．Ｉｉｍｕｒａ及びＳ．Ｋｏｂａｙａｓｈｉ、ＳＩＤ  ９３  Ｄｉｇｅｓｔ、６２２〜６２５（１９９３年）；Ｊ．Ａｐｐｌ．Ｐｈｙｓ．、７４、２０７１〜７５（１９９３年）；Ｋ．Ｋａｔｏｈ及びＳ．Ｋｏｂａｙａｓｈｉ、Ｄｉｓｐｌａｙ  Ｄｅｖｉｃｅｓ、２６〜２８（１９９３年）］などがある。
【０００６】
このうち、いわゆるアモルファスＴＮ−ＬＣＤは、比較的簡単な制作工程しか必要とせずまた視野角が広く且つ対称であり、注目に値する。使用される液晶材料はカイラル(chiral)分子をドープしたネマティックであり、ドーパントの濃度を調整してセル内のディレクタに９０度のねじれを与えたものである。高分子膜が透明導電性基板上に塗工されるが、ラビングは行われない。ラビング無しの高分子膜は光学的等方性を有する。このようにオフの状態では、ネマティックディレクタは各基板の表面と平行であるが、基板平面にランダムに配向されている。オンの状態では、ディレクタは基板に対して垂直となる。この装置では視野角特性が改善され、コントラスト反転が起きない。
【０００７】
さらに、従来のＴＮ−ＬＣＤはＬＣ分子を配向するのにポリイミド層を機械的にラビングして作成されてきたが、この技術が埃と帯電を生じることが指摘される。これはアクティブマトリクス駆動方式ＴＮ−ＬＣＤ用の薄膜トランジスタ（ＴＦＴ）を破壊することがあり、非常に深刻な欠点である。よって製品歩留りを向上しまた作成工程を単純且つコスト効率の良いものとするためには、ラビングフリー技術を採用することが不可欠である。
【０００８】
従来のＴＮ装置のもう一つの主な欠点は、その電気光学反応がかなり遅いことである。一般にセルギャップが約８μｍであると、スイッチオフ時間τＯＦＦ（すなわち、暗状態からスタートして透過率９０％に達するまで要する時間）は約３０ｍｓである。これは急速アドレスのマルチプレックスディスプレイに装置を使用しようとした場合特に著しく欠点となる。
【０００９】
さらに、今日のカラーＴＦＴ−ＬＣＤはＴＮ方式で動作するものである。巨大なＣＲＴ市場に切り込んでいくためにＴＦＴ−ＬＣＤが持つべき特徴の一つが動画ビデオに適した応答時間の速さである。
【００１０】
したがって、応答時間が非常に速い新しい単純マトリックス型ＬＣＤの開発が必要である。
【００１１】
本発明の主な目的は、応答がずっと速く、同時に視野角が広く且つ対称なラビングフリー装置を提供することである。
【課題を解決するための手段】
【００１２】
本発明は、二周波アドレス可能アモルファスＴＮ−ＬＣＤを記述するものである。従来の（単一周波数）ＴＮ−ＬＣＤよりも二周波アドレスＴＮディスプレイの応答時間の方がずっと速いことははっきりと確認されている［Ｍ．Ｓｃｈａｄｔ、Ｍｏｌ．Ｃｒｙｓｔ．Ｌｉｑ．Ｃｒｙｓｔ．、８９、７７〜９２（１９８２年）；Ｉ．Ｃ．Ｋｏｏ及びＳ．Ｔ．Ｗｕ、シンガポール、ワールド・サイエンティフィック・パブリッシャー社刊「液晶の光学及び非線形光学(Optics and Nonlinear Optics of Liquid Crystals)」；Ｗ．Ｈａａｓｅ、ニューヨーク、チャップマン・アンド・ホール社刊「側鎖液晶高分子(Side chain liquid crystal polymers)」Ｃｈ．１１、Ｃ．Ｂ．ＭｃＡｒｄｌｅ編；Ｈ．Ｋｉｔｚｅｒｏｗ、Ｍｏｌ．Ｃｒｙｓｔ．Ｌｉｑ．Ｃｒｙｓｔ．、３２１、４５７〜４７２（１９９８年）］。さらに二周波アドレスＴＮ−ＬＣＤにおいては、従来のアドレッシングと比べ、３０倍以上に多重化能力(multiplexibility)が増加することが分かっている。［Ｍ．Ｓｃｈａｄｔ、Ｍｏｌ．Ｃｒｙｓｔ．Ｌｉｑ．Ｃｒｙｓｔ．、８９、７７〜９２（１９８２年）］。本発明では、二周波アドレス可能ネマティックＬＣがアモルファスＴＮ−ＬＣＤ構成に使用されている。そして非常に速い応答時間、並びに広い視野角を得られることが分かる。
【００１３】
本発明で用いられる二周波アドレス可能ネマティックＬＣ材料は以下の特性を有する。ネマティック相では誘電異方性（Δε）の符号が周波数によって変化する。低周波の場合、Δεは正で、十分な強さの印加電界の方向と平行に分子が配向する。高周波の場合、Δεは負となり、分子は印加電界の方向と直行するように配向する。すなわち、Δεの符号が変わるクロスオーバ周波数（Ｆｃ）がある。よってそれぞれｆ＜ｆｃ、ｆ＞ｆｃのいずれであるかに応じて電界に平行又は直交するように分子を配向することが可能である。装置にはこうした特性を有する材料のどれでも使用可能であり、例えば同種列(homologous series)４−アルキルオキシベンゾイルオキシ(alkyloxybenzoyloxy)−４´−シアノアゾベンゼン(cyanoazobenzene)の４番目、６番目、８番目（ｎ＝４、６、８のｎＯＢＣＡＢ）などの純粋化合物や市販の誘電スイッチ材料［ＺＬＩ−２４６１、Ｍ１混合物（Ｍｅｒｃｋ社）、ＲＯ−ＴＮ−２８５１（Ｒｏｃｈｅ社）、ＥＫ１１６５０（イーストマン・コダック社）］である。
【００１４】
化合物６ＯＢＣＡＢは冷却様態において以下の順で遷移する：等方性→２７５℃→ネマティック→１２７℃→スメクチックＡ１→９０℃→結晶。クロスオーバ周波数Ｆｃは１３０℃で２００ｋＨｚであり、この温度で装置のパフォーマンスを評価した。他の実施例として我々は、室温でネマティック相を示す市販の誘電スイッチ材料（２Ｆ−３３３３、Ｒｏｌｉｃ社）を本実験において用い、装置の動作原理を明示した。この材料は多成分混合物であり、主成分として、４つのベンゼン環を有するエステル及びピリダジンを用いている。
【００１５】
【化１】
2006507513.tif 000002
【００１６】
【化２】
2006507513.tif 000003
【００１７】
この材料の仕様は以下に示す：
透明化温度(Clearing temperature)：６８℃
融解温度：＜１０℃
ε⊥：９．４
誘電異方性、Δε（低周波）：＋４．１
Δε（高周波）：−４．７
クロスオーバ周波数Ｆｃ：３．２ｋＨｚ
通常の屈折率、ｎ０．：〜１．５
光学異方性、Δｎ：〜０．１０
粘度（＋２２℃）：７１ｍＰ
【００１８】
本発明による液晶装置は、
（ａ）一対の透明な基板が保持されて、この種の装置において一般的なギャップを有しており、
（ｂ）基板は、その表面の一方に、電極として機能する透明な導電性材料の塗膜を有し、
（ｃ）その結果としての基板上に高分子塗膜のさらなる層があり、
（ｄ）二周波アドレス可能ネマティック液晶が基板の被覆表面間のギャップに充填され、セルを形成し、
（ｅ）交差した一対の偏光子間にセルが組み込まれたものである。
【００１９】
本発明の一つの実施の形態においては、ガラス、プラスチック、他の同様な材料といった透明な材料が基板として使用可能である。
【００２０】
本発明の別の実施の形態においては、前記結果としての基板がシリカによって被覆され、これをバリヤ層として用いることでガラスから液晶材料へのイオンの溶出を防止する。
【００２１】
本発明のさらに別の実施の形態においては、前記結果としての基板に、カラーマトリックスＴＮディスプレイの画素パターンに対応した一定パターンの赤、緑、青のカラーフィルタが組み込まれている。
【００２２】
本発明のさらに別の実施の形態においては、インジウムスズ酸化物、酸化スズから選択された導電性材料が使用される。
【００２３】
本発明のさらに別の実施の形態においては、前記結果としての基板が、配向層として使用されるポリイミド、ポリアミド、などから選択された高分子のさらなる層で被覆されている。
【００２４】
本発明のさらに別の実施の形態においては、ポリエチレンテレフタレート膜、ポリイミド膜、ガラス小球体、などのスペーサを使用することで、基板が離間されている。
【００２５】
本発明の一つの実施の形態においては、例えば同種列４−アルキルオキシベンゾイルオキシ−４´−シアノアゾベンゼンの４番目、６番目、８番目などの純粋化合物や市販の誘電スイッチ材料［ＺＬＩ−２４６１、Ｍ１混合物（Ｍｅｒｃｋ社）、ＲＯ−ＴＮ−２８５１（Ｒｏｃｈｅ社）、ＥＫ１１６５０（イーストマン・コダック社）、混合物２Ｆ−３３３３（Ｒｏｌｉｃ社）］などの二周波アドレス可能ネマティック材料が用いられている。
【００２６】
本発明のさらに別の実施の形態においては、反射型における使用を目的として、装置底部に光反射体を設けてもよい。
【００２７】
装置は以下に説明するようにして作成される。ガラス基板の表面は、インジウムスズ酸化物（ＩＴＯ）などの透明な導電性材料によって被覆された。次にポリイミドのさらなる層をＩＴＯ被覆基板上に塗工した。ラビングは行わなかった。二枚の基板の被覆表面は間に約８μｍのギャップを有して対向するものとして保持され、このギャップは非導電性スペーサによって規定される。その後ギャップには市販の二周波混合物２Ｆ−３３３３又は純粋化合物６ＯＢＣＡＢが充填される。いずれの場合も、誘電スイッチ材料はカイラル成分をドープしたものである。カイラル成分の濃度はｄ／ｐ＝１／４となるように調整されており、ここでｄ、ｐはセル厚み、カイラルピッチを表す。これがセル内でのディレクタの９０度のねじれを生じる。作成後のセルは交差した偏光子間において位置決めされる。
【発明を実施するための最良の形態】
【００２８】
以下の実施例において本発明を詳細に記述するが、これらはただ発明を例示するものであり、よって本発明の範囲を限定するものとして解釈すべきではない。
【実施例１】
【００２９】
実施例１
ガラス基板の表面を、透明な導電性材料であるインジウムスズ酸化物（ＩＴＯ）で被覆した。次いでポリイミド（Ｌｉｑｕｉｃｏａｔ（Ｒ）ＰＩ  ＺＬＩ−２６５０、メルク社）のさらなる層がＩＴＯ被覆基板上に塗工される。ラビングは行わなかった。二枚の基板の被覆表面は間に８μｍのギャップを有して対向するものとして保持され、このギャップは非導電性スペーサによって規定される。その後ギャップには、カイラル成分（ＣＭ−９２０９Ｆ、Ｒｏｌｉｃ社）をドープした市販の二周波ネマティック混合物（２Ｆ−３３３３、Ｒｏｌｉｃ社）が充填される。カイラル成分の濃度を調整して０．２重量％とし、セル内でディレクタに９０度のねじれを生じさせる。混合物は等方相でセル内へと充填される。この作成後のセルは交差した偏光子間において位置決めされる。
【実施例２】
【００３０】
実施例２
ガラス基板の表面を、透明な導電性材料であるインジウムスズ酸化物（ＩＴＯ）で被覆した。次いでポリイミド（Ｌｉｑｕｉｃｏａｔ（Ｒ）ＰＩ  ＺＬＩ−２６５０、メルク社）のさらなる層がＩＴＯ被覆基板上に塗工される。ラビングは行わなかった。二枚の基板の被覆表面は間に８μｍのギャップを有して対向するものとして保持され、このギャップは非導電性スペーサによって規定される。その後ギャップには、カイラル成分４−［４−（Ｓ−メチルヘプチルオキシ(S-Methylheptyloxy)）ベンゾイルオキシ］−４−シアノアゾベンゼンをドープした二周波アドレス可能化合物６ＯＢＣＡＢが充填され、これは以下の順で遷移する：等方性→１８３℃→コレステリック→１７８℃→スメクチックＡ→７７℃→結晶。カイラル成分の濃度を調整して１重量％とし、セル内でディレクタに９０度のねじれを生じさせる。混合物はネマティック相でセル内へと充填される。この作成後のセルは交差した偏光子間において位置決めされる。
【００３１】
実施例１、２に記述した２つの装置をテスト装置として用いる。装置１と呼ばれる実施例１で作成の第１の装置及び装置２と呼ばれる実施例２で作成の第２の装置を用いて行った調査の結果を以下に示す。
【００３２】
装置１
電気光学応答時間を調査するため、正弦形状又は四角形状の一定振幅の交流電圧をサンプルに加え、周波数はｆｌｏｗ＝１ｋＨｚ（Δε＞０）とｆｈｉｇｈ＝２０ｋＨｚ（Δε＜０）の間で切り替わった。装置から得られた通常の電気光学応答曲線を図２に示す。「ｆｌｏｗ」、「ｆｈｉｇｈ」の記された領域は、印加電圧（６０Ｖｒｍｓ）の周波数がそれぞれ１ｋＨｚ（ｆｌｏｗ）、２０ｋＨｚ（ｆｈｉｇｈ）であった時間分を表す。動作周波数をｆｈｉｇｈからｆｌｏｗへと変えると、装置は明状態から暗状態へと切り替わる。このスイッチング中の電気光学応答の拡大図を図３に示す。このスイッチングに要する時間τｏｎ（すなわち、明状態からスタートして透過率１０％に達するまで要する時間）は１．２ｍｓである。周波数をｆｌｏｗからｆｈｉｇｈへと切り替えることは暗状態から明状態への切り替えにつながるものであり、これに対応する電気光学応答曲線を図４に示す。このスイッチングに要する時間τｏｆｆは５５０μｓである。図５に示すように、電圧が大きくなるにつれ、τｏｎとτｏｆｆは共に短くなる。
【００３３】
従来の単一周波数方式に対するこの二周波駆動方式の改良点を評価するため、単一周波数駆動のＴＮ−ＬＣＤ装置の性能を調べた。電圧６０Ｖｒｍｓ、繰返し率２Ｈｚで持続時間０．５秒の１ｋＨｚ正弦波パルスを用いて装置を駆動することによりオン・オフ状態で得られた電気光学応答をそれぞれ図６、７に示す。これらの図から抽出されるτｏｎ、τｏｆｆの値はそれぞれ１．２ｍｓ、１１０ｍｓである。このように二周波アドレッシングは、従来の単一周波数アドレッシング方式と比べると２００倍速いスイッチオフ時間をもたらす。
【００３４】
本発明の装置におけるオン状態の輝度とオフ状態の輝度のコントラスト比の極座標線図を図８に示す。コントラスト比を示す曲線が固定値θにおいて垂直及び水平方向で対称であることから、装置の利点は明らかである。偏光子の軸間中途における斜めの視野角でのコントラスト比の減少はＬＣ材料の光学系が原因ではない。これは交差した偏光子の斜角における不完全な遮光特性によるものである（例えば、Ｍ．Ｏｈ−Ｅ、Ｍ．Ｙｏｎｅｙａ、Ｍ．Ｏｈｔａ及びＫ．Ｋｏｎｄｏ、Ｌｉｑｕｉｄ  Ｃｒｙｓｔａｌｓ、２２、３９１〜４００（１９９７年）；Ｈ．Ｂｏｃｋ、Ａｐｐｌ．Ｐｈｙｓ．Ｌｅｔｔ．、７３、２９０５〜２９０７（１９９８年）を参照のこと）。
【００３５】
装置２
電気光学応答時間を調査するため、正弦形状又は四角形状の一定振幅の交流電圧をサンプルに加え、周波数はｆｌｏｗ＝１０ｋＨｚ（Δε＞０）とｆｈｉｇｈ＝６００ｋＨｚ（Δε＜０）の間で切り替わった。装置から得られた通常の電気光学応答曲線を図９に示す。「ｆｌｏｗ」、「ｆｈｉｇｈ」の記された領域は、印加電圧（３０Ｖｒｍｓ）の周波数がそれぞれ１０ｋＨｚ（ｆｌｏｗ）、６００ｋＨｚ（ｆｈｉｇｈ）であった時間分を表す。動作周波数をｆｈｉｇｈからｆｌｏｗへと変えると、装置は明状態から暗状態へと切り替わる。このスイッチング中の電気光学応答の拡大図を図１０に示す。このスイッチングに要する時間τｏｎ（すなわち、明状態からスタートして透過率１０％に達するまで要する時間）は５０μｓである。周波数をｆｌｏｗからｆｈｉｇｈへと切り替えることは暗状態から明状態への切り替えにつながるものであり、これに対応する電気光学応答曲線を図１１に示す。このスイッチングに要する時間τｏｆｆは３００μｓである。図１２に示すように、電圧が大きくなるにつれ、τｏｎとτｏｆｆは共に短くなる。
【００３６】
従来の単一周波数方式に対するこの二周波駆動方式の改良点を評価するため、単一周波数駆動のＴＮ−ＬＣＤ装置の性能を調べた。振幅３０Ｖｒｍｓ、繰返し率０．５ｓ−１でパルス持続時間０．５秒である周波数１０ｋＨｚの電圧を用いて装置を駆動することにより同一温度（１３０℃）のオン・オフ状態で得られた電気光学応答をそれぞれ図１３、１４に示す。これらの図から抽出されるτｏｎ、τｏｆｆの値はそれぞれ５０μｓ、６０ｍｓである。このように二周波アドレッシングは、従来の単一周波数アドレッシング方式と比べると２００倍速いスイッチオフ時間をもたらす。
【００３７】
本発明の装置におけるオン状態の輝度とオフ状態の輝度のコントラスト比の極座標線図を図１５に示す。コントラスト比を示す曲線が固定値θにおいて垂直及び水平方向で対称であることから、装置の利点は明らかである。偏光子の軸間中途における斜めの視野角でのコントラスト比の減少はＬＣ材料の光学系が原因ではなく、上記したように、これは交差した偏光子の斜角における不完全な遮光特性によるものである。
【００３８】
結果の比較及び推論
２つのテスト装置での調査から、単一周波数アドレッシング方式と比べて二周波アドレッシングが２００倍速いスイッチオフ時間をもたらすことがわかる。ただし装置のセルに使用された二種類のネマティックＬＣ混合物の物性が異なるため、動作周波数及び電圧に違いが生じている。また、装置２は非常な高温（すなわち、１３０℃）で動作するため、応答時間は室温で動作する装置１と比べて速いものである。
【００３９】
図８、１５を図１と比較すると、本発明で採用した技術によって視野角錐が広がり、より対称に見えることは明らかである。ただし装置２のコントラスト比は装置１のものと比べるとずっと小さく、一方で装置１のコントラスト比は従来のＴＮ−ＬＣＤのものとほぼ同じである。この理由は、透明化温度が非常に高いもの（２７５℃）であるため装置２にはネマティックＬＣ混合物が等方相で充填されていないのに対して、透明化温度がかなり低いもの（６８℃）であるため装置セル１には等方相のネマティックＬＣ混合物が充填されているためである。ネマティック相のＬＣをラビング処理無しのポリイミド膜のセルに充填すると、主に流れ配向(flow alignment)によりＬＣ分子が不均一な配向となることは公知である［Ｙ．Ｔｏｋｏ、Ｔ．Ｓｕｇｉｙａｍａ、Ｋ．Ｋａｔｏｈ、Ｙ．Ｉｉｍｕｒａ及びＳ．Ｋｏｂａｙａｓｈｉ、Ｊ．Ａｐｐｌ．Ｐｈｙｓ．、７４、２０７１〜７５（１９９３年）］。
【００４０】
発明の効果
・本装置は従来のＴＮ−ＬＣＤ装置よりも応答時間がずっと速い（約２００倍速い）ものであり、したがって、応答時間の速い単純マトリックス型ＴＮ−ＬＣＤの制作に利用可能である。
・本装置は従来のＴＮ−ＬＣＤよりもさらに広く且つさらに均一な視野角を有する。したがって、従来のＴＮ−ＬＣＤの視野角を拡大するための位相差板、補償板、又は複雑な電極パターンの付加が必要なく、本装置は経済的である。
・本装置は制作が容易であるのみならず、高分子の機械的ラビング処理を避けることで歩留りも向上する。
・本装置は二周波アドレッシング技術によって高い多重化能力(multiplexing capabilities)を有する。
【図面の簡単な説明】
【００４１】
【図１】 
【図１】
2006507513.tif 000004
【図２】
2006507513.tif 000005
【図３】
2006507513.tif 000006
【図４】
2006507513.tif 000007
【図５】
2006507513.tif 000008
【図６】
2006507513.tif 000009
【図７】
2006507513.tif 000010
【図８】
2006507513.tif 000011
【図９】
2006507513.tif 000012
【図１０】
2006507513.tif 000013
【図１１】
2006507513.tif 000014
【図１２】
2006507513.tif 000015
【図１３】
2006507513.tif 000016
【図１４】
2006507513.tif 000017
【図１５】
2006507513.tif 000018
【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
視野角が広く且つ対称な二周波二振幅アドレスねじれネマティック液晶装置であって、
（ａ）スペーサを介して対向状態に保持され間にギャップが形成された一対の透明な基板と、
（ｂ）前記基板の内側表面を被覆し基板から液晶へのイオンの溶出を防止するシリカの絶縁層と、
（ｃ）前記各絶縁層上にあって電極として機能する導電性透明材料の層と、
（ｄ）前記各電極上にあって塵粒を回避し形成時の帯電を防止するラビング処理無しのさらなる高分子層と、
（ｅ）カイラル化合物をドープしたネマティック相の二周波アドレス可能ネマティック液晶を基板の被覆表面間のギャップに配置してセルを得、
（ｆ）セルのそれぞれの側に配置された一対の偏光子からなる装置。
【請求項２】
透明基板が、ガラス又はプラスチック板から選択される請求項１記載の装置。
【請求項３】
導電性透明材料が、インジウムスズ酸化物、酸化スズ、それ以外の導電性高分子から選択される請求項１記載の装置。
【請求項４】
高分子層はポリイミド、ポリアミドから選択され、分子を基板平面に横たえ、分子長軸を平面内でランダムに向かせる配向層を形成する請求項１記載の装置。
【請求項５】
基板の被覆表面が、約２〜１０μｍ、好ましくは８μｍのギャップを有して対向するものとして保持されている請求項１記載の装置。
【請求項６】
スペーサが、ポリエチレンテレフタレート膜、ポリイミド膜、ガラス小球体、棒状体から選択される請求項１記載の装置。
【請求項７】
ネマティック相の二周波アドレス可能液晶材料は、低周波の場合、誘電異方性（Δε）の符号が正となり、十分な強さの印加電界の方向と平行に分子が配向するものであり、高
周波の場合、Δεは負となり、分子は印加電界の方向と直行するように配向するものである請求項１記載の装置。
【請求項８】
二周波アドレス可能ネマティック材料が、同種列４−アルコキシベンゾイルオキシ(alkoxybenzoyloxy)−４´−シアノアゾベンゼン(cyanoazobenzene)の純粋な４番目、６番目
、８番目、市販のＺＬＩ２４６１、Ｍ１混合物（Ｍｅｒｃｋ社）、ＲＯ−ＴＮ２８５１（Ｒｏｃｈｅ社）、ＥＫ１１６５０（イーストマン・コダック社）、混合物２Ｆ−３３３３（Ｒｏｌｉｃ社）から選択される請求項１記載の装置。
【請求項９】
二周波アドレス可能ネマティック材料は、ＣＭ−９２０９Ｆ（Ｒｏｌｉｃ社）、ＣＢ−１５（Ｍｅｒｃｋ社）及びコレステロールエステルから選択されるカイラル成分をドープしたものである請求項１記載の装置。
【請求項１０】
ドーパントの濃度を調整してセル内のディレクタに９０度のねじれを与えたものである請求項１記載の装置。
【請求項１１】
反射型における使用を目的として、装置底部に光反射体が随意設けられている請求項１記載の装置。
【請求項１２】
二振幅方式では低周波及び高周波の間の印加電圧の大きさが可変である請求項１記載の装置。
【請求項１３】
高周波はパルス方式で、１〜１０ｍｓの範囲の短い持続時間で印加される請求項１記載の装置。
【請求項１４】
前記装置は極角±４０°以上の広く且つ対称な視野角を有するものである請求項１記載の装置。
【請求項１５】
装置の電気光学応答時間τｏｆｆが１０μｓ〜２０ｍｓの範囲である請求項１記載の装置。
【国際調査報告】
2006507513.tif 000019
2006507513.tif 000020